예열기 ( 11 d , 11 e ) 를 이용 하 지 않 고 , 제 4 수형 교반 반응기 ( 6 d ) , 및 제 5 횡 형 교반 반응기 ( 9 e ) 의 조건 을 표 1 과 같이 바꾼 것 이외 에 는 , 실시 예 1 과 동일 하 게 중합 반응 을 실시 하 였 다 . 얻 어 진 폴리카보네이트 의 환원 점도 는 0 . 55 , 유리 전이 온도 ( Tig ) 는 129 ℃, 컬러 b 값 은 10 . 5 , 포름산 함유량 은 8 중량 ppm , 말단 페닐기 농도 는 25 μ eq / g , 이소 소르 비드 말단 이중 결합 은 15 . 0 μ eq / g , 페놀 함유량 은 150 중량 ppm , 5 ％ 열감 량 온도 는 338 ℃ 였 다 . 이 들 결과 를 정리 하 여 표 1 에 나타냈 다 .